(57)【特許請求の範囲】
【請求項１】
ブタジエン系単量体３５〜７５重量％、ビニルピリジン系単量体１０〜３０重量％およびスチレン系単量体１０〜５５重量％を含む単量体組成物（ａ）を乳化重合して得られる共重合体ラテックス（Ａ）５０〜９０重量％（固形分換算）と、
ブタジエン系単量体３〜２５重量％、ビニルピリジン系単量体０〜３重量％、スチレン系単量体５５〜９７重量％、および、共重合可能な他の単量体０〜２０重量％を含み、エチレン系不飽和カルボン酸単量体を含まない単量体組成物（ｂ）を乳化重合して得られる共重合体ラテックス（Ｂ）１０〜５０重量％（固形分換算）とを
含有することを特徴とする、接着剤用共重合体ラテックス。
【発明の詳細な説明】
【技術分野】
【０００１】
本発明は、接着剤用共重合体ラテックスに関し、詳しくは、ゴムと繊維とを接着する接着剤用共重合体ラテックスに関する。
【背景技術】
【０００２】
従来より、タイヤ、ベルト、ホースなどのゴム製品を補強するゴム補強用繊維として、ナイロン、ポリエステル、アラミドなどの繊維が用いられている。
【０００３】
これらゴム補強用繊維は、通常、ゴム製品に対して、それらの接着性を確保すべく、接着剤用共重合体ラテックス（一般に、ブタジエン−ビニルピリジン系共重合体ラテックス、または、ブタジエン−ビニルピリジン系共重合体ラテックスと他のゴムラテックスとの混合物）と、レゾルシン−ホルマリン樹脂（以下、ＲＦレジンとする。）とを含有する接着剤組成物（以下、ＲＦＬとする。）を用いて接着処理されている。
【０００４】
この接着処理では、ゴム補強用繊維をＲＦＬに浸漬して、乾燥した後、ナイロン繊維では１７０℃以上、ポリエステル繊維やアラミド繊維では２２０℃以上の高温で、熱処理がなされる。
【０００５】
このようなＲＦＬに用いられる接着剤用共重合体ラテックスとして、例えば、特定単量体組成のブタジエン−ビニルピリジン系共重合体ラテックスが提案されている（例えば、特許文献１、２参照。）。
【０００６】
また、例えば、特定単量体組成のブタジエン−ビニルピリジン系共重合体ラテックスと特定単量体組成のＳＢＲからなる共重合体ラテックスが提案されている（例えば、特許文献３、４、５参照）。
【０００７】
また、例えば、特定構造を有する共重合体粒子からなる共重合体ラテックスが提案されている（例えば、特許文献６参照。）。
【０００８】
また、例えば、２種類の特定単量体組成のブタジエン−ビニルピリジン系共重合体ラテックスからなる共重合体ラテックスが提案されている（例えば、特許文献７参照。）。
【先行技術文献】
【特許文献】
【０００９】
【特許文献１】特公平７−７８２０７号公報
【特許文献２】特公平８−３２８６４号公報
【特許文献３】特公平６−７４４０１号公報
【特許文献４】特公平７−５８７１号公報
【特許文献５】特開２００７−１５４１２６号公報
【特許文献６】特許第３９８６６５４号公報
【特許文献７】特開平１１−１５８２８９号公報
【発明の概要】
【発明が解決しようとする課題】
【００１０】
しかるに、上記した接着処理では、熱処理によって、ゴム補強用繊維の強度が低下するという不具合がある。
【００１１】
一方、ゴム補強用繊維の強度低下を抑制するために、上記温度よりも低温で熱処理することが検討されるが、熱処理の温度が低いと、ゴムとゴム補強用繊維との接着力が低下するという不具合がある。
【００１２】
また、上記した特許文献１〜７に記載の接着剤用共重合体ラテックスを使用したとしても、熱処理によるゴム補強用繊維の強度低下を抑制しながら、ゴムとゴム補強用繊維との接着力を向上させることが困難である。
【００１３】
そこで、本発明の目的は、熱処理によるゴム補強用繊維の強度低下を抑制しながら、ゴムとゴム補強用繊維との接着力を向上させることができる接着剤用共重合体ラテックスを提供することにある。
【課題を解決するための手段】
【００１４】
上記した課題を解決するため、本発明の接着剤用共重合体ラテックスは、ブタジエン系単量体３５〜７５重量％、ビニルピリジン系単量体１０〜３０重量％およびスチレン系単量体１０〜５５重量％を含む単量体組成物（ａ）を乳化重合して得られる共重合体ラテックス（Ａ）５０〜９０重量％（固形分換算）と、ブタジエン系単量体３〜２５重量％、ビニルピリジン系単量体０〜５重量％、スチレン系単量体５５〜９７重量％、および、共重合可能な他の単量体０〜２０重量％を含み、エチレン系不飽和カルボン酸単量体を含まない単量体組成物（ｂ）を乳化重合して得られる共重合体ラテックス（Ｂ）１０〜５０重量％（固形分換算）とを含有することを特徴としている。
【００１５】
また、本発明の接着剤用共重合体ラテックスは、前記単量体組成物（ｂ）は、ビニルピリジン系単量体を、０〜３重量％、含んでいることが好適である。
【発明の効果】
【００１６】
本発明の接着剤用共重合体ラテックスによれば、熱処理によるゴム補強用繊維の強度低下を抑制しながら、ゴムとゴム補強用繊維との接着力を向上させることができる。
【発明を実施するための形態】
【００１７】
本発明の接着剤用共重合体ラテックスは、共重合体ラテックス（Ａ）と共重合体ラテックス（Ｂ）とを含有している。
【００１８】
共重合体ラテックス（Ａ）は、ブタジエン系単量体、ビニルピリジン系単量体およびスチレン系単量体を含む単量体組成物（ａ）を乳化重合して得られる。
【００１９】
ブタジエン系単量体としては、例えば、１，３−ブタジエン、２−メチル−１，３−ブタジエン、２，３−ジメチル−１，３−ブタジエンなどが挙げられ、好ましくは、１，３−ブタジエンが挙げられる。これらブタジエン系単量体は、１種または２種以上使用することができる。
【００２０】
ビニルピリジン系単量体としては、例えば２−ビニルピリジン、３−ビニルピリジン、４−ビニルピリジン、２−メチル−５−ビニルピリジンなどが挙げられ、好ましくは、２−ビニルピリジンが挙げられる。これらビニルピリジン系単量体は、１種または２種以上使用することができる。
【００２１】
スチレン系単量体としては、例えば、スチレン、α−メチルスチレン、モノクロロスチレンなどが挙げられ、好ましくは、スチレンが挙げられる。これらスチレン系単量体は、１種または２種以上使用することができる。
【００２２】
単量体組成物（ａ）は、ブタジエン系単量体を、３５〜７５重量％、好ましくは、４０〜７０重量％、ビニルピリジン系単量体を、１０〜３０重量％、好ましくは、１３〜２５重量％、および、スチレン系単量体を、１０〜５５重量％、好ましくは、１５〜５０重量％を含有している。
【００２３】
ブタジエン系単量体の配合割合が、３５重量％未満では、初期接着力が低下し、７５重量％を超えると、コード強度および耐熱接着力が低下する。
【００２４】
ビニルピリジン系単量体の配合割合が、１０重量％未満では、初期接着力および耐熱接着力が低下し、３０重量％を超えると、初期接着力が低下する。
【００２５】
スチレン系単量体の配合割合が、１０重量％未満では、耐熱接着力が低下し、５５重量％を超えると、初期接着力および耐熱接着力が低下する。
【００２６】
なお、単量体組成物（ａ）は、含有される単量体（ブタジエン系単量体、ビニルピリジン系単量体およびスチレン系単量体）の一部を、後述する単量体組成物（ｂ）において例示される共重合可能な他の単量体に置き換えることもできる。
【００２７】
単量体組成物（ａ）は、好ましくは、ブタジエン系単量体、ビニルピリジン系単量体およびスチレン系単量体からなる。
【００２８】
そして、単量体組成物（ａ）を乳化重合することにより、共重合体ラテックス（Ａ）を得る。
【００２９】
単量体組成物（ａ）を乳化重合するには、単量体組成物（ａ）に乳化剤および重合開始剤を添加する。
【００３０】
乳化剤としては、例えば、ポリエチレングリコールのアルキルエステル型、アルキルフェニルエーテル型、アルキルエーテル型などのノニオン性界面活性剤、例えば、ロジン酸塩、脂肪酸塩、高級アルコールの硫酸エステル塩、アルキルベンゼンスルホン酸塩、アルキルジフェニルエーテルスルホン酸塩、脂肪族スルホン酸塩、脂肪族カルボン酸塩、ノニオン性界面活性剤の硫酸エステル塩、ナフタレンスルホン酸塩のホルマリン縮合物などのアニオン性界面活性剤が挙げられ、好ましくは、アニオン性界面活性剤が挙げられ、より好ましくは、ロジン酸塩、ナフタレンスルホン酸塩のホルマリン縮合物が挙げられる。乳化剤は、１種または２種以上使用することができる。
【００３１】
重合開始剤は、ラジカル重合開始剤であって、例えば、過硫酸カリウム、過硫酸ナトリウム、過硫酸アンモニウムなどの水溶性重合開始剤、例えば、クメンハイドロパーオキサイド、過酸化ベンゾイル、t−ブチルハイドロパーオキサイド、アセチルパーオキサイド、ジイソプロピルベンゼンハイドロパーオキサイド、１，１，３，３−テトラメチルブチルハイドロパーオキサイドなどの油溶性重合開始剤が挙げられる。好ましくは、水溶性重合開始剤としては、過硫酸カリウム、過硫酸ナトリウム、過硫酸アンモニウムが挙げられ、油溶性重合開始剤としては、クメンハイドロパーオキサイドが挙げられる。
【００３２】
また、単量体組成物（ａ）を乳化重合するには、必要により、還元剤、連鎖移動剤を添加することができる。
【００３３】
還元剤としては、例えば、亜硫酸塩、亜硫酸水素塩、ピロ亜硫酸塩、亜ニチオン酸塩、ニチオン酸塩、チオ硫酸塩、ホルムアルデヒドスルホン酸塩、ベンズアルデヒドスルホン酸塩、例えば、Ｌ−アスコルビン酸、エリソルビン酸、酒石酸、クエン酸などのカルボン酸類およびその塩、例えば、デキストロース、サッカロースなどの還元糖類、例えば、ジメチルアニリン、トリエタノールアミンなどのアミン類が挙げられる。好ましくは、カルボン酸類およびその塩が挙げられ、より好ましくは、Ｌ−アスコルビン酸、エリソルビン酸が挙げられる。
【００３４】
連鎖移動剤としては、例えば、ｎ−ヘキシルメルカプタン、ｎ−オクチルメルカプタン、ｔ−オクチルメルカプタン、ｎ−ドデシルメルカプタン、ｔ−ドデシルメルカプタン、ｎ−ステアリルメルカプタンなどのアルキルメルカプタン、例えば、ジメチルキサントゲンジサルファイド、ジイソプロピルキサントゲンジサルファイドなどのキサントゲン化合物、例えば、テトラメチルチウラムジスルフィド、テトラエチルチウラムジスルフィド、テトラメチルチウラムモノスルフィドなどのチウラム化合物、例えば、２，６−ジ−ｔ−ブチル−４−メチルフェノール、スチレン化フェノールなどのフェノール化合物、例えば、アリルアルコールなどのアリル化合物、例えば、ジクロルメタン、ジブロモメタン、四臭化炭素などのハロゲン化炭化水素化合物、例えば、α−ベンジルオキシスチレン、α−ベンジルオキシアクリロニトリル、α−ベンジルオキシアクリルアミドなどのビニルエーテル、例えば、トリフェニルエタン、ペンタフェニルエタン、アクロレイン、メタアクロレイン、チオグリコール酸、チオリンゴ酸、２−エチルヘキシルチオグリコレート、α−メチルスチレンダイマーなどが挙げられ、好ましくは、アルキルメルカプタンが挙げられ、より好ましくは、ｎ−オクチルメルカプタン、ｔ−ドデシルメルカプタンが挙げられる。連鎖移動剤は、１種または２種以上使用することができる。
【００３５】
連鎖移動剤は、例えば、単量体組成物（ａ）１００重量部に対して、例えば、０〜１０重量部、好ましくは、０．０５〜７重量部の割合で添加される。
【００３６】
また、乳化重合において、必要により、炭化水素系溶剤を添加することができる。炭化水素としては、例えば、ペンタン、ヘキサン、ヘプタン、オクタン、シクロヘキサン、シクロヘプタンなどの飽和炭化水素、例えば、ペンテン、ヘキセン、ヘプテン、シクロペンテン、シクロヘキセン、シクロヘプテン、４−メチルシクロヘキセン、１−メチルシクロヘキセンなどの不飽和炭化水素などが挙げられ、好ましくは、シクロヘキセンが挙げられる。シクロへキセンは、低沸点で重合終了後に水蒸気蒸留などによって回収、再利用しやすく、環境負荷の観点から好適である。
【００３７】
また、その他の添加剤として、必要により、例えば、水酸化ナトリウム、炭酸ナトリウムなどの電解質、ハイドロキノンなどの重合禁止剤、重合促進剤、キレート剤などを添加することができる。
【００３８】
また、重合方法としては、特に限定されず、バッチ重合、セミバッチ重合、シード重合などを用いることができる。
【００３９】
また、各種成分の添加方法についても特に制限されるものではなく、一括添加方法、分割添加方法、連続添加方法、パワーフィード法などを用いることができる。
【００４０】
共重合体ラテックス（Ａ）の乳化重合では、好ましくは、分割添加方法が用いられる。
【００４１】
詳しくは、共重合体ラテックス（Ａ）の乳化重合では、単量体組成物（ａ）を、１段目単量体組成物（ａ−１）と、２段目単量体組成物（ａ−２）とに分割し、まず、１段目単量体組成物（ａ−１）を乳化重合して、プレ共重合体を得た後、プレ共重合体の存在下に、２段目単量体組成物（ａ−２）を乳化重合することにより、共重合体ラテックス（Ａ）を得る。
【００４２】
１段目単量体組成物（ａ−１）は、ブタジエン系単量体を、例えば、１０〜６０重量％、好ましくは、２０〜５５重量％、ビニルピリジン系単量体を、例えば、１０〜４０重量％、好ましくは、１２〜３５重量％、および、スチレン系単量体を、例えば、３０〜７０重量％、好ましくは、３０〜６０重量％、含有する。
【００４３】
ブタジエン系単量体の配合割合が１０重量％未満であると、初期接着力が低下する傾向があり、６０重量％を超えると、繊維強度および耐熱接着力が低下する傾向がある。
【００４４】
ビニルピリジン系単量体の配合割合が、１０重量％未満であると、初期接着力および耐熱接着力が低下する傾向があり、４０重量％を超えると、初期接着力が低下する傾向がある。
【００４５】
スチレン系単量体の配合割合が３０重量％未満であると、コード強度が低下する傾向があり、７０重量％を超えると、初期接着力が低下する傾向がある。
【００４６】
また、１段目単量体組成物（ａ−１）は、単量体組成物（ａ）１００重量部のうち、例えば、３０〜７０重量部、好ましくは、４０〜６０重量部である。
【００４７】
２段目単量体組成物（ａ−２）は、ブタジエン系単量体を、例えば、４０〜９０重量％、好ましくは、５０〜８０重量％、ビニルピリジン系単量体を、例えば、５〜３０重量％、好ましくは、１０〜２５重量％、スチレン系単量体を、例えば、５〜３０重量％、好ましくは、１０〜２５重量％、含有する。
【００４８】
ブタジエン系単量体の配合割合が４０重量％未満であると、初期接着力が低下する傾向があり、９０重量％を超えると、繊維強度および耐熱接着力が低下する傾向がある。
【００４９】
ビニルピリジン系単量体の配合割合が５重量％未満であると、初期接着力および耐熱接着力が低下する傾向があり、３０重量％を超えると、初期接着力が低下する傾向がある。
【００５０】
スチレン系単量体の配合割合が５重量％未満であると、繊維強度が低下する傾向があり、３０重量％を超えると、初期接着力が低下する傾向がある。
【００５１】
２段目単量体組成物（ａ−２）は、単量体組成物（ａ）１００重量部のうち、例えば、３０〜７０重量部、好ましくは、４０〜６０重量部である。
【００５２】
また、２段目単量体組成物（ａ−２）は、好ましくは、１段目単量体組成物（ａ−１）の重合転化率が６０〜９０％になった時点で、添加される。
【００５３】
また、共重合体ラテックス（Ｂ）は、ブタジエン系単量体、ビニルピリジン系単量体、スチレン系単量体、および、共重合可能な他の単量体を含み、エチレン系不飽和カルボン酸単量体を含まない単量体組成物（ｂ）を乳化重合して得られる。
【００５４】
ブタジエン系単量体、ビニルピリジン系単量体およびスチレン系単量体としては、それぞれ、共重合体ラテックス（Ａ）において例示された単量体と同一の単量体を例示することができる。なお、好ましい単量体についても同様である。
【００５５】
共重合可能な他の単量体としては、例えば、アクリロニトリル、メタクリロニトリルなどのシアン化ビニル系単量体、例えば、メチルメタクリレート、エチルアクリレート、ブチルアクリレートなどのエチレン系不飽和カルボン酸アルキルエステル系単量体、例えば、β−ヒドロキシエチルアクリレート、β−ヒドロキシエチルメタクリレートなどのエチレン系不飽和カルボン酸ヒドロキシアルキルエステル系単量体、例えば、アクリルアミド、メタクリルアミドなどのアミド系単量体等が挙げられ、それぞれ１種または２種以上使用することができる。
【００５６】
つまり、単量体組成物（ｂ）は、ブタジエン系単量体、ビニルピリジン系単量体、スチレン系単量体、および、共重合可能な他の単量体（ただし、エチレン系不飽和カルボン酸単量体を除く）からなる。
【００５７】
単量体組成物（ｂ）は、ブタジエン系単量体を、３〜２５重量％、好ましくは、４〜２０重量％、ビニルピリジン系単量体を、０〜５重量％（つまり、ビニルピリジン系単量体は、含有されていても含有されていなくてもよく、含有されている場合には、５重量％以下である。）、好ましくは、０〜４．５重量％、より好ましくは、０〜３重量％、スチレン系単量体を、５５〜９７重量％、好ましくは、６０〜９３重量％、および、共重合可能な他の単量体を、０〜２０重量％（つまり、共重合可能な他の単量体は、含有されていても含有されていなくてもよく、含有されている場合には、２０重量％以下である。）、好ましくは、０〜１５重量％含有している。
【００５８】
ブタジエン系単量体が３重量％未満では初期接着力が低下し、２５重量％を超えるとコード強度および耐熱接着力が低下する。
【００５９】
ビニルピリジン系単量体が５重量％を超えると、初期接着力が低下する。
【００６０】
スチレン系単量体が５５重量％未満では、コード強度および耐熱接着力が低下し、９７重量％を超えると、初期接着力および耐熱接着力が低下する。
【００６１】
また、重合方法としては、特に限定されず、バッチ重合、セミバッチ重合、シード重合などを用いることができる。
【００６２】
また、各種成分の添加方法についても特に制限されるものではなく、一括添加方法、分割添加方法、連続添加方法、パワーフィード法などを用いることができる。
【００６３】
共重合体ラテックス（Ｂ）の乳化重合では、好ましくは、一括添加方法が用いられる。
【００６４】
得られた共重合体ラテックス（Ｂ）のガラス転移温度は、例えば、３６〜９０℃であり、好ましくは、４０〜８５℃である。共重合体ラテックス（Ｂ）のガラス転移温度が３６℃未満であると、耐熱接着力が低下する傾向があり、９０℃を超えると、初期接着力が低下する傾向がある。
【００６５】
そして、本発明の接着剤用共重合体ラテックスを得るには、共重合体ラテックス（Ａ）を、５０〜９０重量％、好ましくは、５０〜８０重量％と、共重合体ラテックス（Ｂ）を、１０〜５０重量％、好ましくは、２０〜５０重合％とを配合し、混合する。
【００６６】
共重合体ラテックス（Ａ）と共重合体ラテックス（Ｂ）との配合割合がこの範囲外であると、繊維強度および耐熱接着力が低下する傾向にある。
【００６７】
これにより、本発明の接着剤用共重合体ラテックスが調製される。
【００６８】
そして、接着剤用共重合体ラテックスは、好ましくは、ゴムとゴム補強繊維とを接着するための接着剤組成物に配合される。
【００６９】
ゴムとしては、特に限定されず、例えば、天然ゴム、ＳＢＲ、ＮＢＲ、クロロプレンゴム、ポリブタジエンゴム、ポリイソプレンゴム、それらの各種変性ゴムなどが挙げられる。また、ゴムには、例えば、充填剤、軟化剤、加硫剤、加硫促進剤などの公知の添加剤を配合することができる。
【００７０】
ゴム補強繊維としては、例えば、ナイロン繊維、ポリエステル繊維、アラミド繊維などが挙げられる。また、これらの繊維の形態としては、特に限定されず、例えば、コード、ケーブル、織物、帆布、短繊維などが挙げられる。
【００７１】
接着剤組成物は、接着剤用共重合体ラテックスとレゾルシン−ホルマリン樹脂とを配合し、混合することにより得られる。
【００７２】
接着剤組成物を調製するには、接着剤用共重合体ラテックスとレゾルシン−ホルマリン樹脂とは、特に限定されないが、接着剤用共重合体ラテックス１００重量部（固形分）に対して、レゾルシン−ホルマリン樹脂を、例えば、５〜１００重量部、好ましくは、５〜９０重量部、配合する。
【００７３】
また、接着剤組成物には、必要に応じて、イソシアネート、ブロックドイソシアネート、エチレン尿素、２，６−ビス（２，４−ジヒドロキシフェニルメチル）−４−クロロフェノール、一塩化イオウとレゾルシンの縮合物およびレゾルシン−ホルマリン縮合物との混合物などの変性レゾルシン−ホルマリン樹脂、ポリエポキシド、変性ポリ塩化ビニル、カーボンブラックなどの接着助剤、充填剤、架橋剤、加硫剤、加硫促進剤などを配合することができる。
【００７４】
そして、ゴムとゴム補強繊維とを接着するには、まず、接着剤組成物をゴム補強繊維に処理する。
【００７５】
接着剤組成物をゴム補強繊維に処理するには、例えば、ディッピングマシンなどを用いて、接着剤組成物にゴム補強繊維を浸漬させる。その後、例えば、１００〜１５０℃、好ましくは、１１０〜１３０℃で、例えば、８０〜２００秒、好ましくは、１００〜１５０秒乾燥させ、その後、例えば、１８０〜３００℃、好ましくは、２００〜２６０℃で、例えば、３０〜１００秒、好ましくは、５０〜８０秒加熱して焼き付けする。
【００７６】
そして、上記処理の後、接着剤組成物が処理されたゴム補強繊維に、ゴムを接触させて、ゴムとゴム補強繊維とを加熱および加圧すると、ゴムとゴム補強繊維とが接着される。
【００７７】
そして、本発明の接着剤用共重合体ラテックスを用いて接着剤組成物を調整すれば、熱処理によるゴム補強用繊維の強度低下を抑制しながら、ゴムとゴム補強用繊維との接着力を向上させることができる。
【実施例】
【００７８】
以下、実施例を挙げて本発明をさらに具体的に説明するが、本発明は、これらの実施例に限定されるものではない。なお実施例中、配合割合を示す部および％は重量基準によるものである。
１．接着剤用共重合体ラテックス（Ａ）の合成
（１）合成例１、２
攪拌機付きオートクレーブに、水１３５部、ナフタレンスルホン酸ナトリウム・ホルマリン縮合物１部、水酸化ナトリウム０．５部とロジン酸カリウム５．０部を加え溶解させた。
【００７９】
次いで、表−１に示した１段目単量体組成物（ａ−１）とｔ−ドデシルメルカプタン０．３部を加えて乳化させた。
【００８０】
次いで、過硫酸カリウム０．５部を加え、内温を５５℃に保ち、１段目単量体組成物（ａ−１）を重合した。
【００８１】
１段目単量体組成物（ａ−１）の重合転化率が８２％に達した時点で、表１に示した２段目単量体組成物（ａ−２）とｔ−ドデシルメルカプタン０．２５部とを連続的に添加して、引き続き重合した。
【００８２】
重合転化率が９３％に達した時点で、ハイドロキノン０．１部を加え、重合を停止させ、その後、減圧蒸留により未反応単量体を除去して、共重合体ラテックス（Ａ）を得た。
（２）合成例３および比較合成例１、２
攪拌機付きオートクレーブに、水１３０部、ナフタレンスルホン酸ナトリウム・ホルマリン縮合物１部、水酸化ナトリウム０．５部とロジン酸カリウム４部を加え溶解させた。
【００８３】
次いで、表１に示した単量体組成物（ａ）とｔ−ドデシルメルカプタン０．５５部とを加えて乳化させた。
【００８４】
次いで、過硫酸カリウム０．５部を加え、内温を５０℃に保ち、単量体組成物を重合した。
【００８５】
重合転化率が９３％に達した時点で、ハイドロキノン０．１部を加え、重合を停止させ、その後、減圧蒸留により未反応単量体を除去して、共重合体ラテックス（Ａ）を得た。
２．接着剤用共重合体ラテックス（Ｂ）の合成
（１）合成例４〜６、参考合成例７および比較合成例３〜５
攪拌機付きオートクレーブに水１２５部、ドデシルベンゼンスルホン酸ナトリウム０．８部、炭酸ナトリウム０．２部、過硫酸カリウム０．７部を仕込み、十分攪拌した。
【００８６】
次いで、ｔ−ドデシルメルカプタン０．１部、表２に示す各単量体組成物（ｂ）、および、シクロヘキセンを加えて、内温を６５℃に保って重合し、重合転化率が９８％に達した時点で重合を終了した。
【００８７】
次いで、水酸化ナトリウム水溶液を添加してｐＨ８に調整した後、水蒸気蒸留により未反応単量体等を除去して、共重合体ラテックス（Ｂ）を得た。
（２）共重合体ラテックス（Ｂ）のガラス転移温度の測定
得られた各共重合体ラテックス（Ｂ）を、ガラス板に０．５ｇ程度塗り、７０℃で４時間乾燥してフィルムを作成した。乾燥後のフィルムをＤＳＣ試験用のアルミニウムパンにセットし、再度加熱によりサンプルを均一化し、その後、測定温度を−１００〜１５０℃まで速度１０℃／分で昇温して、相変化の吸熱の開始点を読み取って各共重合体ラテックス（Ｂ）のガラス転移温度（℃）とした。
３．接着剤用共重合体ラテックスの調製
共重合体ラテックス（Ａ）と共重合体ラテックス（Ｂ）とを表３に示した配合割合（固形分）で配合して混合し、各実施例、各参考例および各比較例の接着剤用共重合体ラテックスを得た。
４．接着剤組成物の調製
水２６０部に１０％水酸化ナトリウム４部を添加して攪拌した後、レゾルシン７．９部、および、３７％ホルマリン８．６部を加えて攪拌混合し、３０℃にて６時間熟成し、レゾルシン−ホルマリン樹脂を合成した。
【００８８】
次いで、各実施例、各参考例および各比較例の接着剤用共重合体ラテックス１００部に、接着剤組成物の固形分濃度が１６．５％になるように水を添加して攪拌した後、レゾルシン−ホルマリン樹脂を全量と、２８％アンモニア水１１．４部とを添加して攪拌混合した。
【００８９】
その後、２７％ブロックドイソシアネート分散液（明成化学工業（株）製ＳＵ−１２５Ｆ）４６．３部添加して、３０℃にて４８時間熟成させ、接着剤組成物を得た。
４．評価
（１）タイヤコード浸漬処理
試験用シングルコードディッピングマシンを用いて、得られた接着剤組成物に、前処理されたポリエステル・タイヤコード（１５００Ｄ／２）を浸漬し、１２０℃で１２０秒間乾燥した後、２４０℃で６０秒間、焼き付けた。
（２）ゴム
下記の配合処方によりゴムを準備した。
＜ゴム処方＞
天然ゴム                  ７０部
ＳＢＲゴム                ３０部
ＦＥＦカーボン            ４０部
プロセスオイル              ４部
アンチゲンＲＤ（＊１）      ２部
ステアリン酸            １．５部
亜鉛華                       ５部
加硫促進剤ＤＭ（＊２）  ０．９部
硫黄                    ２．７部
＊１：２，２，４−トリメチル−１，２−ジヒドロキノリン重合物（住友化学（株）社製）
＊２：ジベンゾチアジルジスルフィド
（３）繊維強度の測定
各実施例、各参考例および各比較例の接着剤組成物で処理されたポリエステル・タイヤコードの繊維強度を、ＪＩＳ−Ｌ１０１７に準じて測定した。結果を表３に示す。
（４）接着力の測定
各実施例、各参考例および各比較例の接着剤組成物で処理されたポリエステル・タイヤコードをゴムではさみ、１６０℃で２０分（初期接着力評価条件）、または、１７０℃で５０分（耐熱接着力評価条件）の条件で加硫プレスした。
【００９０】
ゴムとゴム補強繊維との初期接着力および耐熱接着力を、ＡＳＴＭ  Ｄ２１３８−６７（Ｈ  Ｐｕｌｌ  Ｔｅｓｔ）に準じて測定した。結果を表３に示す。
【００９１】
【表１】
0005481225.tif 000002
【００９２】
【表２】
0005481225.tif 000003
【００９３】
【表３】
0005481225.tif 000004